ПОЛУЧЕНИЕ ПОЛИОЛЕФИНОВЫХ ПРОДУКТОВ

1. Способ полимеризации олефинов, включающий:
приведение в контакт этилена и по меньшей мере одного сомономера с каталитической системой с получением мультимодального полимера полиолефина, где указанная каталитическая система содержит первый катализатор, промотирующий полимеризацию этилена в низкомолекулярную (LMW) часть полимера полиолефина, и второй катализатор, промотирующий полимеризацию этилена в высокомолекулярную (HMW) часть полимера полиолефина;
где первый катализатор и по меньшей мере часть второго катализатора нанесены на общую подложку с образованием каталитической системы на общей подложке; и
где по меньшей мере часть второго катализатора добавляют в каталитическую систему в качестве балансировочной подпитки катализатора, при этом молярное количество второго катализатора, добавленного в виде балансировочной подпитки катализатора, на грамм сухой каталитической системы на общей подложке составляет от 1,8 мкмоль до 150 мкмоль.
2. Способ по п. 1, отличающийся тем, что каталитическая система на общей подложке содержит по меньшей мере один катализатор, имеющий следующую структуру:
A
B
CpCpMXn,
A
B
где Cp и Cp, каждый независимо, выбраны из группы, состоящей из замещенных или незамещенных циклопентадиенильных, инденильных, тетрагидроинденильных и флуоренильных соединений;
A
B
где M химически связан с Cp и Cp и выбран из группы, состоящей из атомов групп 4, 5 и 6;
где каждый X химически связан с M и независимо выбран из группы, состоящей из ионов галогена, гидридов C1 – C12 алкилов, C2 – C12 алкенилов, C6 – C12 арилов, C7 – C20 алкиларилов, C1 – C12 алкокси, C6 – C16 арилокси, C7 – C8 алкиларилокси, C1 – C12 фторалкилов, C6 – C12 фторарилов и C1 – C12 углеводородов, содержащих гетероатом; и
где n равен 0 или представляет собой целое число от 1 до 4.
3. Способ по п. 1, отличающийся тем, что каталитическая система на общей подложке содержит по меньшей мере один катализатор, который представляет собой катализатор на основе хрома, катализатор Циглера-Натта или катализатор, содержащий элемент группы 15.
4. Способ по п. 1, отличающийся тем, что второй катализатор содержит диметил-бис(н-пропилциклопентадиенил)гафний, имеющий следующую структуру:
.
5. Способ по п. 1, отличающийся тем, что первый катализатор содержит диметил-ди(1-этилинденил)цирконий, имеющий по меньшей мере одну из следующих структур:
,
или ди(1-этилинденил)циркония дихлорид, имеющий одну из структур, представленных выше, за исключением того, что Me заменен на Cl.
6. Способ по п. 1, отличающийся тем, что балансировочную подпитку катализатора добавляют в суспензию, содержащую первый катализатор.
7. Способ по п. 1, отличающийся тем, что каталитическая система на общей подложке содержит активатор, который представляет собой по меньшей мере один из метилалюминоксана (MAO) и метилалюминоксана на диоксиде кремния (SMAO).
8. Способ по п. 1, отличающийся тем, что первоначальное совместное нанесение в молярных долях второго катализатора относительно первого катализатора в каталитической системе на общей подложке составляет от примерно 0,7:0,3 до примерно 0,3:0,7.
9. Способ по п. 1, отличающийся тем, что сомономер содержит бутен или гексен.
10. Полимер, полученный способом по любому из пп. 1-9.